(57)【要約】      （修正有）【課題】異質材料を積層し立体感のある感熱転写マークシートを提供する。【解決手段】透明ポリエステルフイルム基材の片面に離型剤をブレンドした粘着剤を塗布し、その印刷面が乾燥しない間に別の異質材料（植毛層）を全面に加工することにより、感熱転写後の剥離が容易にでき、高級感と立体感を併せ持つマークシート材料を得ることができる。【選択図】図１
2006044203.tif 000002
【特許請求の範囲】
【請求項１】
透明なフイルム質基材の片面に粘着剤を塗布し該上面にポリウレタン樹脂にパール粉体を含む樹脂を印刷しその上に植毛加工を行い更に着色樹脂を印刷しホットメルト粉末接着剤層を設けたことを特徴とする感熱転写マークシート材料。
【請求項２】
植毛パイルが、綿、レーヨン、アクリル、ナイロン、ポリエステル、パイルである請求項１の感熱転写マークシート材料。
【請求項３】
着色樹脂層が、ポリウレタン、ポリアクリル樹脂である、請求項１の感熱転写マークシート材料。
【請求項４】
ホットメルト粉末接着剤がナイロン樹脂、ウレタン樹脂、フッソ樹脂ポリエステル樹脂である請求項１の感熱転写マークシート材料。
【発明の詳細な説明】
【発明の詳細な説明】
【この発明に属する技術分野】
【０００１】この発明は透明ポリエステルフイルム基材の片面に、多重の高級感のある絵柄や字柄をパール樹脂層や植毛層で立体的にあるいは平面的に付与できる着色された樹脂層を設けホットメルト接着剤層を積層してなる感熱転写マークシート材料に関するものである。
【従来の技術との比較】
【０００２】従来よりの感熱転写マークシートの全ては単体の感熱転写マークシートで植毛・ラバー・ガラスビーズ・顔料転写等を複合して同時転写することは出来なかったこの発明はポリエステルフイルム上に異なる材料を設け同時感熱転写が出来る事に成功した、又単体の感熱転写マークシートでは立体感はなく、平面的で、立体感を出すために２重の重ね転写しても柄合わせが困難で大変な時間と努力を用いても安定した加工商品を作る事が出来なかったのである。
又上記公知の単体感熱転写マークシートは、立体感を出すには至らなかったのである。
【この発明が解決すべき課題】
【０００３】この発明は、透明ポリエステルフイルム基材上に水溶性又は溶剤性粘着剤にシリコーン系離型剤をブレンドして該フイルム基材上に全面塗布し、スクリーン版でパール粉体を混合した透明ウレタン樹脂液で柄印刷し乾燥前にレーヨンパイル（１，５ｄＸ０，６ｍｍ）を柄印刷を含めるフイルム基材上に全面に静電気植毛後、乾燥して浮遊パイルの除去工程をえて更に別のスクリーン版で着色したウレタン接着剤を印刷して即ナイロン系ホットメルトパウダーを散布・乾燥して余分なホットメルトパウダーを除去し更に１２０度で１０分間熱処理して該感熱転写マークシート材料を得た。この発明した感熱転写マークシート材料を、衣料上に熱転写接着し材料を常温ぐらいに冷ましてから透明ポリエステルフイルムを剥離して、高級感と立体感のある異なる素材の複合した転写マーク商品を得た。
【解決手段】
【０００４】発明者は、上記課題を解決するために、耐熱性透明ポリエステルフイルム基材上に塗布する粘着接着剤に離型剤をブレンドすることにより、パール粉体を混合して印刷したウレタン樹脂層や植毛層がポリエステルフイルム基剤上の粘着層より容易に感熱転写後剥離出来て高級感と立体感を併せもつマークシート材料を得ることに成功した。
【０００５】透明フイルム基材としては耐熱性が１８０度以上あるホリエステルフイルムが好ましく厚みは２５μから１００μを使用することが出来る。
【０００６】透明ポリエステルフイルム基材上の粘着接着層上に構成する感熱転写マークシート材は（１）柄層（２）全面植毛層更にその上に（３）着色したウレタン樹脂柄層の上に（４）ホットメルト接着層よりなり、第一層の柄層より第三層の柄層を大きくすることが好ましく、字柄であれば影を付与することになりますがデザイン的に立体感をより強調することが出来ます。
【実施例１】
【０００７】７５μ耐熱性透明ポリエステルフイルム基材上にシリコン離型剤を含むアクリル系粘着剤を１０μ厚みに全面塗布し乾燥して、その上に剥離性を付与したスクリーン版で透明ウレタン樹脂にルミナーパウダーやパール粉体等をブレンドした溶液で柄印刷をし乾燥しない状態でレーヨンパイル（１，５ｄＸ０，６ｍｍ）長さの黒色を静電気植毛し５０度で１時間乾燥し余塵パイルを除去後更に別のスクリーン版で着色したウレタン系接着剤で先の印刷柄上に重ね印刷する（先に印刷したスクリーン版の同柄より片方に最大３〜４ｍｍ太くした版）を使用し印刷後乾燥前にナイロン系ホットメルト粉末を散布し５０度で１時間乾燥後余分なホットメルト粉体を除去し更に１２０度で１０分間熱処理して、立体感と高級感ある感熱転写マークシート材料を得た。
【実施例２】
【０００８】５０μの耐熱性透明ポリエステルフイルム基材上にシリコン離型剤を含むアクリル系粘着剤を１０μ厚みに全面塗布し乾燥して、その上に離型性を付与したスクリーン版でシルバーに着色した透明ウレタン樹脂液をアルファベット字柄版で印刷し、乾燥前にその上にナイルンパイル（３ｄＸ１，０ｍｍ）長の黒染めパイルを全面に静電気植毛加工し５０度で１時間乾燥し余分なパイルを除去し、その上に先のスクリーン版より１，２倍に拡大した同じアルファベット字柄版を重ねて黒色に着色したウレタン系樹脂接着剤で印刷し、更にその上にナイロン系ホットメルト粉末を散布し５０度で１時間乾燥し余分なホットメルト粉末を除去し、更に１２０度で１０分間熱処理して、立体感と高級感ある感熱転写マークシート材料を得た。
【実施例３】
【０００９】１００μの耐熱性透明ポリエステルフイルム基材上にシリコン離型剤を含むアクリル系粘着剤を１０μ厚みに全面塗布し乾燥して、その上に離型性を付与したスクリーン版で金粉で着色した透明ウレタン接着樹脂液を星柄の版で印刷して乾燥前にその粘着面及び印刷面全面にクリヤーガラスビーズ（３０μ〜５０μ）を散布し５０度で１時間乾燥し余分なビーズを除去し、その上に先印刷したスクリーン版より１，３倍に拡大した同じ星柄の版を重ねてスカイブルー色に着色したウレタン系樹脂接着液を印刷し、更にその上にナイロン系ホットメルト接着粉末を散布し５０度で１時間乾燥し余分なホットメルト粉末を除去し、更に１２０度で１０分間熱処理して、立体感と高級感と再起性反射効果のある感熱転写マークシート材料を得た。【００１０】
【配合一覧表】
2006044203.tif 000003
2006044203.tif 000004
【手続補正書】
【提出日】平成16年12月14日(2004.12.14)
【手続補正３】
【補正対象書類名】明細書
【補正対象項目名】全文
【補正方法】変更
【補正の内容】
【発明の詳細な説明】
【技術分野】
【０００１】この発明は透明ホリエステルフイルム基材の片面に、多重の高級感のある絵柄や字柄をパール樹脂層や植毛層で立体的にあるいは平面的に付与できる着色された樹脂層を設けホットメルト接着剤層を積層してなる感熱転写マークシート材料に関するものである。
【従来の技術との比較】
【０００２】従来よりの感熱転写マークシートの全ては単体の感熱転写マークシートで植毛・ラバー・ガラスビーズ・顔料転写等を複合して同時転写することは出来なかったこの発明はホリエステルフイルム上に異なる材料を設け同時感熱転写が出来る事に成功した、又単体の感熱転写マークシートでは立体感はなく、平面的で、立体感を出すために２重の重ね転写しても柄合わせが困難で大変な時間と努力を用いても安定した加工商品を作る事が出来なかったのである。
又上記公知の単体感熱転写マークシートは、立体感を出すには至らなかったのである。
【この発明が解決すべき課題】
【０００３】この発明は、透明ホリエステルフイルム基材上に水溶性又は溶剤性粘着剤にシリコーン系離型剤をブレンドして該フイルム基材上に全面塗布し、スクリーン版でパール粉体を混合した透明ウレタン樹脂液で柄印刷し乾燥前にレーヨンパイル（１，５ＤＸ０，６ｍｍ）を柄印刷を含めるフイルム基材上に全面に静電気植毛後、乾燥して浮遊パイルの除去工程をえて更に別のスクリーン版で着色したウレタン接着剤を印刷して即ナイロン系ホットメルトパウダーを散布・乾燥して余分なホットメルトパウダーを除去し更に１２０度で１０分間熱処理して該感熱転写マークシート材料を得た。この発明した感熱転写マークシート材料を、衣料上に熱転写接着氏材料を常温ぐらいに冷ましてから透明ホリエステルフイルムを剥離して、高級感と立体感のある事なる素材の複合した転写マーク商品を得た。
【解決手段】
【０００４】発明者は、上記課題を解決するために、耐熱性透明ポリエステルフイルム基材上に塗布する粘着接着剤に離型剤をブレンドすることにより、パール粉体を混合して印刷したウレタン樹脂層や植毛層がポリエステルフイルム基材上の粘着層より容易に感熱転写後剥離出来て高級感と立体感を併せもつマークシート材料を得ることに成功した。
【０００５】透明フイルム基材としては耐熱性が１８０度以上あるポリエステルフイルムが好ましく厚みは２５μから１００μを使用することが出来る。
【０００６】透明ポリエステルフイルム基材上の粘着接着層上に構成する感熱転写マークシート材（１）柄層（２）全面植毛層更にその上に（３）着色したウレタン樹脂柄層の上に（４）ホットメルト接着層よりなり、第一層の柄層より第三層の柄層を大きくすることが好ましく、字柄あれば影を付与することになりますがデザイン的に立体感をより強調することが出来ます。
【０００７】
【実施例１】７５μ耐熱性透明ポリエステルフイルム基材上にシリコン離型剤を含むアクリル系粘着剤を１０μ厚みに全面塗布し乾燥して、その上に剥離性を付与したスクリーン版で透明ウレタン樹脂にルミナーパウダーやパール粉体等をブレンドした溶液で柄印刷をし乾燥しない状態でレーヨンパイル（１，５ｄＸ０，６ｍｍ）長さの黒色を静電気植毛し５０度で１時間乾燥し余塵パイルを除去後更に別のスクリーン版で着色したウレタン系接着剤で先の印刷柄上に重ね印刷する（先に印刷したスクリーン版の同柄より片方に最大３〜４ｍｍ太くした版）を使用し印刷後乾燥前にナイロン系ホットメルト粉末を散布し５０度で１時間乾燥後余分なホットメルト粉体を除去し更に１２０度で１０分間熱処理して、立体感と高級感ある感熱転写マークシート材料を得た。【０００８】
【実施例２】５０μの耐熱性透明ポリエステルフイルム基材上にシリコン離型剤を含むアクリル系粘着剤を１０μ厚みに全面塗布し乾燥して、その上に離型性を付与したスクリーン版でシルバーに着色した透明ウレタン樹脂液をアルファベット字柄版で印刷し、乾燥前にその上にナイルンパイル（３ｄＸ１，０ｍｍ）長の黒染めパイルを全面に静電気植毛加工し５０度で１時間乾燥し余分なパイルを除去し、その上に先のスクリーン版より１，２倍に拡大した同じアルファベット字柄版を重ねて黒色に着色したウレタン系樹脂接着剤で印刷し、更にその上にナイロン系ホットメルト粉末を散布し５０度で１時間乾燥し余分なホットメルト粉末を除去し、更に１２０度で１０分間熱処理して、立体感と高級感ある感熱転写マークシート材料を得た。【０００９】
【実施例３】１００μの耐熱性透明ポリエステルフイルム基材上にシリコン離型剤を含むアクリル系粘着剤を１０μ厚みに全面塗布し乾燥して、その上に離型性を付与したスクリーン版で金粉で着色した透明ウレタン接着樹脂液を星柄の版で印刷して乾燥前にその粘着面及び印刷面全面にクリヤーガラスビーズ（３０μ〜５０μ）を散布し５０度で１時間乾燥し余分なビーズを除去し、その上に先印刷したスクリーン版より１，３倍に拡大した同じ星柄の版を重ねてスカイブルー色に着色したウレタン系樹脂接着液を印刷し、更にその上にナイロン系ホットメルト接着粉末を散布し５０度で１時間乾燥し余分なホットメルト粉末を除去し、更に１２０度で１０分間熱処理して、立体感と高級感と再起性反射効果のある感熱転写マークシート材料を得た。
【配合一覧表】
【００１０】  （１）仮接着粘着剤  アクリル系水溶性粘着剤  （大日本インキ製）  １００部
シリコン水溶性離型剤    （大日本インキ製）      ３部
合計              １０３部
（２）透明ウレタン水溶性印刷接着樹脂
透明ウレタン樹脂        （輸入品）          １００部
架橋剤                  （帝国化学製）          ４部
憎粘剤                  （日華化学製）          ５部
ルミナール粉体パール粉  （輸入品）              ５部
合計              １１４部
（３）ウレタン系着色水溶性印刷接着樹脂
ウレタン系接着樹脂      （第一工業製薬製）  １００部
着色水溶性分散顔料      （大日本インキ製）    １０部
架橋剤                  （帝国化学製）          ４部
増粘剤                  （日華化学製）          ６部
合計              １２０部
【図面の簡単な説明】
【００１１】
【図１】感熱転写マークシート材料の断面図である。
【図２】感熱転写加工完成品の断面図である。
【符号の説明】
１  耐熱性透明ホリエステルフイルム
２  アクリル系粘着樹脂仮接着層
３  透明樹脂ルミナー着色ウレタン印刷層
４  植毛パイル又はガラスビーズ層
５  ウレタン系着色印刷接着層
６  ナイロン又はウレタン系ホットメルト接着層
７  被接着層（転写する生地Ｔシャツ等）
【手続補正４】
【補正対象書類名】図面
【補正対象項目名】全図
【補正方法】追加
【補正の内容】
【図１】
2006044203.tif 000005
【図２】
2006044203.tif 000006